FR 2842188 A1 20040116 FR 0208680 A 20020710 Composition à base de liant hydraulique La présente invention concerne notamment une composition destiné à la fabrication d'un article comprenant une ou plusieurs couches superposées ayant chacune une épaisseur inférieure à 5 centimètres, comprenant un liant hydraulique et au moins un composé choisi parmi un composé organique comprenant au moins deux fonctions hydrophiles et une chaîne hydrophobe, et un oligomère de polyamide. L'utilisation de ces additifs en présence de liant hydraulique permet de fabriquer des articles et revêtements ayant une bonne protection contre la reprise d'eau et la fissuration, une résistance à l'humidité satisfaisante et de bonnes propriétés mécaniques telle que la résistance à la rupture. Les liants hydrauliques sont généralement des ciments à base de silicates de calcium et/ou d'aluminates minéraux ou des plâtres à base de sulfate de calcium utilisés dans de nombreuses industries, particulièrement dans le domaine de la construction pour la réalisation d'infrastructure de bâtiments, d'ouvrages d'art, d'immeubles ou encore d'articles tels que des dalles ou des plaques et tuiles. Les liants hydrauliques peuvent également être renforcés par des fibres pour la fabrication de fibrociments utilisés, par exemple, comme matériau pour la réalisation d'articles de revêtement de toiture, de tuyauterie ou de réservoir. Les liants hydrauliques sont fabriqués à partir de matériaux naturels qui sont calcinés à de très haute température et transformés en composés minéraux capables de réagir avec l'eau pour produire un liant qui après durcissement forme une masse compacte présentant de bonnes propriétés mécaniques. Toutefois, les articles obtenus à partir des liants hydrauliques connus dans l'art antérieur réagissent avec l'eau au cours du temps. La pénétration d'eau provoque des efflorescences à la surface des articles résultant de phénomènes de carbonatation, et peut éventuellement conduire à une dégradation des propriétés mécaniques. La pénétration de l'eau s'accompagne généralement d'une faible résistance au cycle gel/dégel des structures. De même, les articles de faibles épaisseurs rencontrent lors de leur séchage des problèmes de fissuration, notamment provoqué par évaporation de l'eau. De tels phénomènes peuvent affecter les propriétés mécaniques et la durabilité des articles ou ouvrages réalisés avec un tel liant. Comme liant hydraulique présentant de tels inconvénients, on peut citer: le ciment portland, le ciment alumineux ou fondu, le ciment Prompt et les ciments naturels de type VICALPE et RAPIDE. Il existe donc un besoin de liant hydraulique ayant une bonne tenue mécanique et ayant une faible absorption de l'eau pour remédier aux inconvénients mentionnés précédemment. Il a été constaté que l'utilisation d'additifs tels qu'un composé organique comprenant au moins deux fonctions hydrophiles et une chaîne hydrophobe et/ou un oligomère de polyamide comprenant un faible nombre d'unités récurrentes en présence de liant hydraulique permettait de fabriquer des articles et revêtements ayant une bonne protection contre la reprise d'eau et une résistance à l'humidité satisfaisante. Les articles ou revêtements selon l'invention obtenus à partir d'une composition comprenant un liant hydraulique et ces additifs présentent également de bonnes propriétés mécaniques telle que la résistance à la rupture et à la fissuration. De très bons résultats ont notamment été observés sur des articles comprenant une ou plusieurs couches superposées ayant chacune une épaisseur inférieure à 5 centimètres. La présente invention concerne un procédé de fabrication d'un article comprenant une ou plusieurs couches superposées ayant chacune une épaisseur inférieure à 5 centimètres, obtenu par l'utilisation d'une composition comprenant un liant hydraulique et au moins un composé choisi parmi: - un composé organique comprenant au moins deux fonctions hydrophiles et une chaîne hydrophobe, et - un oligomère de polyamide comprenant moins de 20 unités récurrentes, préférentiellement moins de 10 unités récurrentes. Les procédé de fabrication d'article de type ciments ou fibrociments sont largement connus de l'art antérieur. A titre d'exemple on peut citer le procédé Hatscheck pour la fabrication de fibrociments, ou tout procédé connus de l'homme du métier pour la fabrication de matériaux cimentaires (coulage, injection ou projection, par exemple). Généralement, le liant hydraulique est mélangé à une composition comprenant de l'eau et des additifs pour former les articles. On peut éventuellement chauffer et/ou malaxer la composition avant de la laisser se prendre en masse dans un moule par exemple. Selon les articles que l'on souhaite obtenir, un homme du métier est tout à fait à même de les fabriquer à partir d'une composition selon l'invention comprenant un liant hydraulique. Selon l'invention les additifs tels que ledit composé organique, loligomère de polyamide ou encore des fibres et du latex peuvent être ajoutés dans la composition au moment de la fabrication de l'article de manière extemporanée. Il est également possible que ces composés soit additionnés au liant hydraulique sec. Préférentiellement, la composition selon l'invention comprend un latex et/ou des fibres. Selon l'invention, la composition comprend préférentiellement de 0,05 à 10 % en poids dudit composé organique par rapport au poids total de liant hydraulique. Préférentiellement, la composition comprend de 0,05 à 10 % en poids d'oligomère de polyamide par rapport au poids total de liant hydraulique. Dans le cas o du latex est ajouté à la composition selon l'invention, celui-ci peut représenter de 0,1 à 15 % en poids par rapport au poids total de liant hydraulique. Préférentiellement, la composition peut comprendre de 0,1 à 10 % en poids de fibres par rapport au poids total de liant hydraulique. Ledit composé organique comprenant au moins deux fonctions hydrophiles et une chaîne hydrophobe comprend avantageusement des fonctions acides, halogénures d'acide et/ou anhydrides d'acide. La chaîne hydrophobe peut être choisie parmi les chaînes aliphatiques, arylaliphatiques, aromatiques et alkylaromatiques. Cette chaîne hydrophobe peut comprendre de 2 à 30 atomes de carbone, de préférence de 4 à 13 atomes de carbones. Préférentiellement, le composé organique est choisi dans le groupe constitué par l'acide succinique, l'acide sébacique, l'acide adipique, l'acide octanodioque, l'acide décanodiolque, l'acide dodécanoque, l'acide brassylique, l'acide glutarique, ainsi que leurs sels, dérivés et/ou mélanges. Par exemple, le composé organique peut être un mélange d'acides adipique, d'acide glutarique et d'acide succinique ou un mélange d'acides pour la fabrication d'acide adipique. Le sels de ces composés organiques sont préférentiellement solubles dans un milieu aqueux et peuvent être par exemple des sels de sodium, potassium, ammonium et de diamine. Selon l'invention, les oligomères de polyamide sont préférentiellement obtenus à partir de monomère polyacides, tels que de l'acide adipique, de monomère polyamines, telles que de l'héxaméthylènediamine, et/ou de monomère aminoacide tel que du scaprolactame. Les oligomères de polyamide sont préférentiellement obtenus à partir d'acide adipique et d'hexaméthylène diamine. Ces deux monomères peuvent être utilisés dans l'oligomère en proportions stoechiométrique ou non- stoechiométrique, par exemple avec un excès d'un des deux monomères pouvant aller jusqu' à 50%. Les oligomères de polyamide peuvent porter une fonction par exemple choisie parmi les phosphates, phosphonates, sulfonates, alkoxysilanes, dicarboxylates, amino-carboxylates, anhydrides, époxys et diols. Préférentiellement, on peut utiliser un oligomère obtenu à partir d'acide adipique, d'hexaméthylène diamine et d'un autre monomère comportant les fonctions mentionnés précédemment, telles que deux fonctions acides carboxylique et une fonction acide sulfonique, par exemple l'acide isophtalique sulfoné AISNa. Préférentiellement, le latex est un polymère filmogène insoluble dans l'eau préparé à partir d'au moins un monomère à insaturation éthylénique. Ledit monomère à insaturation éthylénique peut être choisi parmi le styrène, le butadiène, les esters acryliques ou méthacryliques d'alkyle en Cl-C12 et leurs acides correspondants, et les esters vinyliques. Avantageusement, le polymère filmogène insoluble dans l'eau est choisi parmi le groupe constitué par les homopolymères vinylique ou acrylates, et les copolymères d'acétate de 1 5 vinyle, de styrène/butadiène, de styrène/acrylate, d'esters acryliques et de styrène/butadiène/acrylate. Les fibres peuvent être des fibres naturelles ou artificielles par exemple choisies dans le groupe constitué par les fibres de verre, les fibres de carbone, les fibres d'acier, les fibres de polyamide, les fibres de polyester, les fibres de poly(alcool vinylique), les fibres de polypropylène, les fibres céramiques et les fibres de poly(acrylonitrile), leurs dérivées et/ou leurs mélanges. Les fibres de polyamides utilisés seront avantageusement celles utilisés habituellement dans le domaine des articles textiles ou des fils et fibres à applications techniques. titre d'exemple, les polyamides qui peuvent être utilisés dans la présente invention comprennent le PA 6.6, le PA 6, le copolymère PA 6.6-PA 6, les polyamides semiaromatiques, tels que le polyamide 6T, l'Amodel (commercialisé par la société Amoco), l'HTNO (commercialisé par la société DuPont), les autres polyamides 11, 12 et 4-6, par exemple, des copolyamides et/ou leurs mélanges. Les polyamides peuvent être de structure linaire ou ramifiée, comme par exemple le polyamide étoile commercialisé par la société Rhodia sous la marque Technylstar . Selon l'invention, il est possible que les fibres de polyamide soient traitées au préalable par un ou plusieurs additifs. Préférentiellement, le liant hydraulique est à base d'au moins un composé choisi dans le groupe constitué par du silicate de calcium (ciment Portland), du sulfate de calcium (plâtre), du phosphate de calcium ou autres phosphates (ciment dentaire). Les liants hydrauliques peuvent être également conditionnés en mélange avec d'autres additifs tels que du sable ou du gravier par exemple, pour former un mortier prêt à l'emploi. La présente invention concerne également une composition destiné à la fabrication d'un article comprenant une ou plusieurs couches superposées ayant chacune une épaisseur inférieure à 5 centimètres, comprenant un liant hydraulique et au moins un composé choisi parmi: - un composé organique comprenant au moins deux fonctions hydrophiles et une chaîne hydrophobe, et - un oligomère de polyamide comprenant moins de 20 unités récurrentes, préférentiellement moins de 10 unités récurrentes. Cette composition peut également comprendre en outre au moins un composé choisi parmi le groupe constitué par un latex, et des fibres. Les latex et les fibres sont les mêmes que définis précédemment. La présente invention concerne aussi un article comprenant une ou plusieurs couches superposées ayant chacune une épaisseur inférieure à 5 centimètres obtenu selon le procédé de fabrication et/ou la composition tels que définis précédemment. Les articles selon l'invention peuvent être des tuiles, des plaques, des panneaux, des tuyaux, des blocs, des réservoirs, des dalles, des pavés ou des cloisons par exemple, ou encore des articles de type revêtement tels que des enduits, des coulis ou des chapes, par exemple. Préférentiellement, l'article possède une épaisseur inférieure à 5 centimètres, avantageusement inférieur à 2 centimètres, et préférentiellement inférieur ou égal à 1 centimètre. La présente invention concerne également l'utilisation d'une composition telle que définie précédemment pour la fabrication d'article comprenant une ou plusieurs couches superposées ayant chacune une épaisseur inférieure à 5 centimètres tel qu'un enduis, un revêtement ou un coulis. La présente invention concerne aussi l'utilisation d'une composition telle que définie précédemment pour la fabrication d'article comprenant une ou plusieurs couches superposées ayant chacune une épaisseur inférieure à 5 centimètres tel qu'un fibrociment. Exemple 1 Des gâteaux de ciments sont préparés selon une procédé qui consiste à filtrer une suspension de ciment, de charges et d'additifs en présence de 0 % 0,5 % ou 1 % d'additifs choisis parmi de l'acide adipique seul, ou un mélange d'acide adipique et de poudre latex à base de copolymère acétate-versatate (50/50 ou 25/75, respectivement). La composition utilisée comprend 30 % de ciment (commercialisé par Lafarge sous la référence HTS 52.5) dilué dans l'eau avec un rapport eau/ciment = 3 (E/C). Le slurry comprenant les additifs est filtré pour obtenir un gâteau de ciment. Les gâteaux sont laissées 24 heures dans une salle conditionnée à 250C et avec une humidité relative (HR) de 60% avant test. Les gâteaux ont une épaisseur approximative de 1 centimètre. Les résultats sont mentionnés dans le tableau 1. Tableau 1 Additifs Adipique Adipique + PAV Adipique + PAV 50150 25175 0 % Forte Fissuration Forte Fissuration Forte Fissuration 0,5 % Légère Fissuration Pas de Fissuration Légère Fissuration 1 % Pas de Fissuration Pas de Fissuration Pas de Fissuration Adipique + PAV 50/50 représente un mélange de 50 % en poids d'acide adipique et de 50 % en poids de PAV. Adipique + PAV 25/75 représente un mélange de 25 % en poids d'acide adipique et de 75 % en poids de PAV. Ces résultats montrent une amélioration de la tenue du ciment par l'ajout d'additifs tels que de l'acide adipique ou de l'acide adipique et de la poudre latex acétateversatate (PAV). Exemple 2 Les objets en ciment obtenus dans l'exemple 1 sont soumis à deux tests mesurant la reprise d'humidité et l'absorption d'eau. La mesure d'absorption d'eau est réalisée en exposant les objets de ciment additivés obtenus dans l'exemple précédent, préalablement séchés une heure dans une étuve à 800C et pesés, dans une enceinte présentant une humidité relative (HR) de 75 % à 250C pendant 2, 5 et 12 jours. Le test de la goutte d'eau consiste à mesurer le temps nécessaire à la pénétration de quatre gouttes d'eau permutée déposées à température ambiante et après le même processus de séchage que précédemment sur la surface de l'objet ciment obtenu dans l'exemple. Les résultats sont mentionnés dans le tableau 2. Tableau 2 Absorption d'eau (RH 75 %, 250C) Test Goutte d'additifs d'eau 2 jours 5 jours 12 jours Temps d'absorption (s> Témoin O 1,28 2 2,52 4 Adipique 0,5 0,75 1,38 1,81 7 Adipique-PAV 0,5 0,98 1,6 2,11 16 /50 Adipique-PAV 1 0, 89 1,49 1,99 34 /50 Adipique-PAV 0,5 0,85 1,58 2,08 8 /75 Adipique-PAV 1 0,82 1,38 1,82 17 /75 Ces résultats montrent que l'on obtient une meilleure tenue à l'eau avec du ciment comprenant des additifs tels que de l'acide adipique ou de l'acide adipique et de la poudre latex acétate-versatate. Exemple 3 Différent matériaux composites, de type fibrociment, d'une épaisseur de 5 millimètres ont été préparés comme indiqué ci-après. La composition du fibrociment utilisé dans les exemples est la suivante ciment, commercialisé par Lafarge sous la référence HTS 52.5 200 g; fumée de silice, commercialisée par Elkem sous la référence 940 U 35 g; cellulose extraite de Pinus Radiata 10 g; - fibres de renfort polyamide 5 g; - additifs 2g; - eau 750 g La cellulose est d'abord dépulpée durant une heure sous agitation intense, puis les autres ingrédients sont ajoutés. L'ensemble, après malaxage pendant 15 minutes, est versé dans un moule, tiré sous léger vide primaire. Le gâteau résultant est alors soumis à une pression de 10 tonnes (10 MPa) afin de mettre en forme les échantillons. Pour chaque formulation, 6 éprouvettes de fibrociment sont fabriquées: dimensions 120 x 30 x 5 mm. Ces éprouvettes sont laissées 24 heures à température ambiante dans une enceinte saturée en humidité, puis sont mises en maturation 24 heures à 600C dans une enceinte toujours saturée en humidité, et finalement laissées au moins 24 heures dans une salle conditionnée à 200C et avec une humidité relative (HR) de 65% avant test. Les essais mécaniques sont réalisés en flexion 3 points (entre axe: 100 mm), à une vitesse d'essai de 0,1 mm/min. Ce test est un test classique de flexion 3 points. On enregistre la courbe Force-Déplacement, et on calcule la contrainte équivalente correspondant au maximum de charge (a max). On calcule également la contrainte équivalente correspondant à une flèche de l'éprouvette de 2mm. Dans tous les cas il n'est pas noté d'apparition de fissure sur les bords des éprouvettes, même lors du vieillissement à long terme des produits. Le tableau 3 présente l'accroissement relatif de la contrainte maximale obtenue lors du test d'un fibrociment renforcé avec additif, par rapport à la contrainte maximale obtenue lors du test d'un fibrociment sans additif. Cet accroissement relatif est noté ha max. Tableau 3 Additif Ac max Oligomère PA acide + 30% Oligomère PA AISNa + 7% Adipique + 20% Adipique + Latex PAV22 + 22% (50/50) Latex PAV22 + 10% L'oligomère PA acide est obtenu par condensation d'acide adipique et d'hexaméthylène diamine avec une sur stoechiométrie en acide de 20 % par rapport à la stoechiométrie d'équilibre (1 mole de diacide pour 1 mole de diamine) comportant environ de 8 à 14 motifs. L'oligomère PA AISNa est un sel de sodium d'oligomère polyamide sulfoné obtenu par polycondensation de 3 monomères (acide adipique, hexaméthylène diamine et acide isophtalique sulfoné) comportant environ de 8 à 14 motifs. Le PAV22 de nom commercial Rhoximat PAV22 est une poudre de latex à base de copolymère acétate-versatate. Les courbes représentant la contrainte supportée en fonction de la flèche de l'éprouvette sont reportées sur la Figure 1 (fibrociments avec fibres polyamide et addition d'oligomères polyamide) et sur la Figure 2 (fibrociments renforcés avec fibres polyamide et addition adipique et/ou latex). Sur ces Figures, les abscisses correspondent à la flèche de l'éprouvette en millimètres, les ordonnées correspondent à la contrainte de flexion en MPa. Les fibres polyamides utilisées sont le suivantes: - Fibre PA 0,6 dtex: c'est une fibre de polyamide 66 de section ronde, fine et produite par Rhodia Technical Fibers pour application Flock. C'est une fibre non frisée coupée à 6mm dont les caractéristiques mécaniques sont notamment un allongement à la rupture de 80%. - Fibre PA 0,5 dtex: c'est une fibre de polyamide 66 de section ronde, ultra-fine et produite par Rhodia Technical Fibers pour application Flock. C'est une fibre non frisée coupée à 6mm dont les caractéristiques mécaniques sont notamment un allongement à la rupture de 20%. Sur la Figure 1 - La courbe A correspond aux fibres de polyamide (fibre PA 0,5 dtex) seules; - La courbe B correspond au mélange de fibres de polyamide (fibre PA 0,5 dtex) et d'oligomère de polyamide acide; et - La courbe C correspond au mélange de fibres de polyamide (fibre PA 0,5 dtex) et d'oligomère AISNa. Sur la Figure 2: - La courbe A correspond aux fibres de polyamide (fibre PA 0,6 dtex) seules; - La courbe D correspond au mélange de fibres de polyamide (fibre PA 0,6 dtex) et de PAV22; - La courbe E correspond au mélange de fibres de polyamide (fibre PA 0,6 dtex), d'acide adipique et de PAV22 (50/50: adipique/PAV22), et - la courbe F correspond au mélange de fibres de polyamide (fibre PA 0,6 dtex) etd'acide d'adipique. il La contrainte maximale supportable par le fibrociment est augmentée en présence d'additifs. De plus, la ductilité du matériau peut être sensiblement accrue par l'ajout d'un additif ce qui représente une amélioration notable des propriétés d'usage. Les résultats obtenus dans les Figures 1 et 2 montrent l'intérêt d'utiliser des fibres de faible titre de manière à obtenir un gain maximum tant sur la contrainte maximale supportable par le matériau que sur sa ductilité. REVENDICATIONS 1. Procédé de fabrication d'un article comprenant une ou plusieurs couches superposées ayant chacune une épaisseur inférieure à 5 centimètres, obtenu par l'utilisation d'une composition comprenant un liant hydraulique et au moins un composé choisi parmi: - un composé organique comprenant au moins deux fonctions hydrophiles et une chaîne hydrophobe, et - un oligomère de polyamide comprenant moins de 20 unités récurrentes. 2. Procédé de fabrication selon la revendication 1, caractérisé en ce que la composition comprend un latex. 3. Procédé de fabrication selon la revendication 1 ou 2, caractérisé en ce que la composition comprend des fibres. 4. Procédé de fabrication selon l'une quelconque des revendications 1 à 3, caractérisé en ce que la composition comprend de 0,05 à 10 % en poids dudit composé organique par rapport au poids total de liant hydraulique. 5. Procédé de fabrication selon l'une quelconque des revendications 2 à 4, caractérisé en ce que la composition comprend de 0,1 à 15 % en poids de latex par rapport au poids total de liant hydraulique. 6. Procédé de fabrication selon l'une quelconque des revendications 3 à 5, caractérisé en ce que la composition comprend de 0,1 à 10 % en poids de fibres par rapport au poids total de liant hydraulique. 7. Procédé de fabrication selon l'une quelconque des revendications 1 à 6, caractérisé en ce que les fonctions hydrophiles du composé organique sont des fonctions choisies parmi les fonctions acides, halogénures d'acide et anhydrides d'acide. 8. Procédé de fabrication selon l'une quelconque des revendications 1 à 7, caractérisé en ce que le composé organique comprend une chaîne hydrophobe choisie parmi les chaînes aliphatiques, arylaliphatiques, aromatiques et alkylaromatiques. 9. Procédé de fabrication selon l'une des revendications 1 à 8, caractérisé en ce que la chaîne hydrophobe comprend de 2 à 30 atomes de carbone, de préférence de 4 à 13 atomes de carbones. 10. Procédé de fabrication selon l'une quelconque des revendications 1 à 9, caractérisé en ce que le composé organique est choisi dans le groupe constitué par l'acide succinique, l'acide sébacique, l'acide adipique, l'acide octanodioque, l'acide décanodio que, l'acide dodécanoque, l'acide brassylique, l'acide glutarique, ainsi que leurs sels, dérivés et/ou mélanges. 11. Procédé de fabrication selon la revendication 10, caractérisé en ce que le composé organique est un mélange d'acides adipique, d'acide glutarique et d'acide succinique. 12. Procédé de fabrication selon l'une quelconque des revendications 2 à 11, caractérisé en ce que le latex est un polymère filmogène insoluble dans l'eau préparé à partir d'au moins un monomère à insaturation éthylénique. 13. Procédé de fabrication selon la revendication 12, caractérisé en ce que le monomère à insaturation éthylénique est choisi parmi le styrène, le butadiène, les esters acryliques ou méthacryliques d'alkyle en Cl-C12 et leurs acides correspondants, et les esters vinyliques. 14. Procédé de fabrication selon la revendication 12 ou 13, caractérisé en ce que le polymère filmogène insoluble dans l'eau est choisi parmi le groupe constitué par les homopolymères vinylique ou acrylates, et les copolymères d'acétate de vinyle, de styrène/butadiène, de styrène/acrylate, d'esters acryliques et de styrène/butadiène/acrylate. 15. Procédé de fabrication selon l'une quelconque des revendications 3 à 14, caractérisé en ce que les fibres sont choisies dans le groupe constitué par les fibres de verre, les fibres de carbone, les fibres d'acier, les fibres de polyamide, les fibres de polyester, les fibres de poly(alcool vinylique), les fibres de polypropylène et les fibres de poly(acrylonitrile), leurs dérivées et/ou leurs mélanges. 16. Procédé de fabrication selon l'une quelconque des revendications 1 à 15, caractérisé en ce que ledit liant hydraulique est à base d'au moins un composé choisi dans le groupe constitué par du silicate de calcium, du sulfate de calcium et du phosphate de calcium. 17. Composition destiné à la fabrication d'un article comprenant une ou plusieurs couches superposées ayant chacune une épaisseur inférieure à 5 centimètres, comprenant un liant hydraulique et au moins un composé choisi parmi: - un composé organique comprenant au moins deux fonctions hydrophiles et une chaîne hydrophobe, et - un oligomère de polyamide comprenant moins de 20 unités récurrentes. 18. Composition selon la revendication 17, caractérisé en ce qu'elle comprend en outre au moins un composé choisi parmi le groupe constitué par un latex, et des fibres. 19. Article comprenant une ou plusieurs couches superposées ayant chacune une épaisseur inférieure à 5 centimètres obtenu selon le procédé de fabrication selon l'une quelconque des revendications 1 à 16 ou à partir de la composition selon l'une quelconque des revendications 17 à 18. 20. Utilisation d'une composition selon la revendication 17 ou 18 pour la fabrication d'article comprenant une ou plusieurs couches superposées ayant chacune une épaisseur inférieure à 5 centimètres tel qu'un enduis, un revêtement ou un coulis. 21. Utilisation d'une composition selon la revendication 17 ou 18 pour la fabrication d'article comprenant une ou plusieurs couches superposées ayant chacune une épaisseur inférieure à 5 centimètres tel qu'un fibrociment.